(57)【要約】【課題】ダイレクトプレス法を用いて高品質の薄板状ガラス成形体を製造できる方法を提供すること。【解決手段】薄板状ガラス成形体ＧＣの製造方法は、プレス面３３１を有する上型３３と、プレス面３３１に対向配置された設置面５１を有する下型５０と、を用い、プレス面３３１と設置面５１との間で溶融ガラスＭＧをプレスする。ここで、溶融ガラスＭＧのプレスを、プレス終了後０．８秒以内に薄板状ガラス成形体ＧＣの温度（℃）が、ガラス転移点Ｔｇ−２０以上Ｔｇ未満になるように行う。【選択図】図１
2010105874.tif 000002
【特許請求の範囲】
【請求項１】
プレス面を有する上型と、前記プレス面に対向配置された設置面を有する下型と、を用い、前記プレス面と前記設置面との間で溶融ガラスをプレスする薄板状ガラス成形体の製造方法であって、
前記溶融ガラスのプレスを、プレス終了後０．８秒以内に前記薄板状ガラス成形体の温度（℃）が、ガラス転移点Ｔｇ−２０以上Ｔｇ未満になるように行う製造方法。
【請求項２】
前記プレス面の温度（℃）を、Ｔｇ−２２０以上Ｔｇ−５０以下に調節する工程を更に有する請求項１記載の製造方法。
【請求項３】
前記設置面の温度（℃）を、Ｔｇ−５０以上Ｔｇ＋５０以下に調節する工程を更に有する請求項１又は２記載の製造方法。
【請求項４】
プレス開始時における前記溶融ガラスの粘度ｌｏｇηを１以上４以下にする請求項１から３いずれか記載の製造方法。
【請求項５】
前記上型として、少なくともプレス面が炭化ケイ素−炭素複合セラミックスからなるものを用いる請求項１から４いずれか記載の製造方法。
【請求項６】
前記炭化ケイ素−炭素複合セラミックスは、炭化ケイ素１００質量部に対し１５質量部以上５０質量部の炭素粒子を含有する請求項５記載の製造方法。
【請求項７】
前記溶融ガラスのプレス時間を２．０秒以下にする請求項１から６いずれか記載の製造方法。
【請求項８】
前記ガラス成形体の厚みを０．８ｍｍ以下にする請求項１から７いずれか記載の製造方法。
【請求項９】
前記ガラス成形体の平坦度を６μｍ以下にする請求項１から８いずれか記載の製造方法。
【請求項１０】
請求項１から９いずれか記載の製造方法で作製されるガラス成形体の表面に磁化膜を形成するディスク状磁気記録媒体の製造方法。
【発明の詳細な説明】
【技術分野】
【０００１】
本発明は、溶融ガラスをプレスする薄板状ガラス成形体の製造方法及びディスク状磁気記録媒体の製造方法に関する。
【背景技術】
【０００２】
磁気、光、光磁気等の性質を利用した記録層を有する情報記録媒体の代表的なものとして、ディスク状磁気記録媒体がある。従来、ディスク状磁気記録媒体用の基板としては、アルミニウム基板が広く用いられていた。しかし、近年、記録密度向上のための磁気ヘッド浮上量の低減の要請に伴い、アルミニウム基板よりも表面の平滑性に優れ、しかも表面欠陥が少ないために磁気ヘッド浮上量の低減を期待できるガラス基板が注目されている。
【０００３】
このようなガラス基板は、ブランク材と呼ばれる板状ガラス成形体に研磨加工等を施すことで製造される。そして、板状ガラス成形体の製造は、プレス成形や、フロート法等で作製された板ガラスを切断する等によって行われている。中でも、溶融ガラスを直接プレス成形する技術（以後、ダイレクトプレスとも称する）は、特に高い生産性を期待できることから注目されている。
【０００４】
しかし、板状ガラス成形体をダイレクトプレスで製造する場合、高温の溶融ガラスを素材として用いているため、プレス中にガラスが急冷されて割れる等の事態が生じやすい。そこで、特許文献１には、プレス部材の温度（℃）を、ガラスのガラス転移点Ｔｇ−２００〜Ｔｇ＋１００の範囲に調節することで、板状ガラス成形体の品質を担保する技術が開示されている。
【特許文献１】特開２００８−１７４４０２号公報
【発明の開示】
【発明が解決しようとする課題】
【０００５】
ところで、ディスク状磁気記録媒体用の基板の製造においては、ダイレクトプレス時のブランク材の厚みを可能な限り基板の厚みに近似させることで、原料使用量に対する製品量率を向上させ、製造コストの低下を図っているが、近年、低コスト化への要求はさらに強まっており、更なるブランク材の薄板化、単位時間当たりの製造量の向上（高速プレス化）が求められている。しかし、ダイレクトプレス法を用いる場合、プレスを高速化すると、目標とする板状ガラス成形体の厚みが薄くなるにつれ、割れの発生や平坦度の低下等の事態が生じやすくなる。
【０００６】
本発明は、以上の実情に鑑みてなされたものであり、ダイレクトプレス法を用いて高品質の薄板状ガラス成形体を製造できる方法を提供することを目的とする。
【課題を解決するための手段】
【０００７】
本発明者らは、プレス終了後０．８秒以内に前記薄板状ガラス成形体の温度が所定範囲になるように溶融ガラスのプレスを行うことで、高品質の薄板状ガラス成形体を製造できることを見出し、本発明を完成するに至った。具体的に、本発明は以下のようなものを提供する。
【０００８】
（１）  プレス面を有する上型と、前記プレス面に対向配置された設置面を有する下型と、を用い、前記プレス面と前記設置面との間で溶融ガラスをプレスする薄板状ガラス成形体の製造方法であって、
前記溶融ガラスのプレスを、プレス終了後０．８秒以内に前記薄板状ガラス成形体の温度（℃）が、ガラス転移点Ｔｇ−２０以上Ｔｇ未満になるように行う製造方法。
【０００９】
（２）  前記プレス面の温度（℃）を、Ｔｇ−２２０以上Ｔｇ−５０以下に調節する工程を更に有する（１）記載の製造方法。
【００１０】
（３）  前記設置面の温度（℃）を、Ｔｇ−５０以上Ｔｇ＋５０以下に調節する工程を更に有する（１）又は（２）記載の製造方法。
【００１１】
（４）  プレス開始時における前記溶融ガラスの粘度ｌｏｇηを１以上４以下にする（１）から（３）いずれか記載の製造方法。
【００１２】
（５）  前記上型として、少なくともプレス面が炭化ケイ素−炭素複合セラミックスからなるものを用いる（１）から（４）いずれか記載の製造方法。
【００１３】
（６）  前記炭化ケイ素−炭素複合セラミックスは、炭化ケイ素１００質量部に対し１５質量部以上５０質量部の炭素粒子を含有する（５）記載の製造方法。
【００１４】
（７）  前記溶融ガラスのプレス時間を２．０秒以下にする（１）から（６）いずれか記載の製造方法。
【００１５】
（８）  前記ガラス成形体の厚みを０．８ｍｍ以下にする（１）から（７）いずれか記載の製造方法。
【００１６】
（９）  前記ガラス成形体の平坦度を６μｍ以下にする（１）から（８）いずれか記載の製造方法。
【００１７】
（１０）  （１）から（９）いずれか記載の製造方法で作製されるガラス成形体の表面に磁化膜を形成するディスク状磁気記録媒体の製造方法。
【発明の効果】
【００１８】
本発明によれば、溶融ガラスのプレスを、プレス終了後０．８秒以内に薄板状ガラス成形体の温度（℃）が点Ｔｇ−２０以上Ｔｇ未満になるように行うので、高品質の薄板状ガラス成形体を製造できる。
【発明を実施するための最良の形態】
【００１９】
以下、本発明の一実施形態を図面を参照しつつ説明するが、これに本発明が限定されるものではない。図１は、本発明の一実施形態に係る薄板状ガラス成形体の製造方法の手順を示す図である。製造方法の手順に先立って、この製造方法で用いるガラス成形体製造装置１０の構成を説明する。
【００２０】
＜ガラス成形体製造装置＞
ガラス成形体製造装置１０は、ガラス供給装置２０、プレス部３０、及び下型５０を備える。各構成要素について、以下詳細に説明する。
【００２１】
〔ガラス供給装置〕
ガラス供給装置２０は供給管２１を有し、この供給管２１の基部は、溶融ガラスを収容する図示しない溶融槽の内部に連通されている。これにより、溶融槽内の溶融ガラスは、供給管２１を通じて流出し、後述の設置面５１へと供給されることになる。
【００２２】
供給管２１と設置面５１との間には、溶融ガラスの流れを挟んで一対の切断刃２３が配置されている。これら切断刃２３が接近及び離隔を繰り返すことで、溶融ガラスの流れが順次切断され、溶融ガラスＭＧが設置面５１に設置されることになる。
【００２３】
〔プレス部〕
本実施形態におけるプレス部３０は、熱交換部３１及び上型３３で構成されている。この上型３３は略平坦なプレス面３３１を有し、このプレス面３３１によって後述の溶融ガラスＭＧをプレスして平板化する。かかるプレス面３３１は、特に限定されないが、平板ガラスの形状を均質化するべく、後述の設置面５１よりも大きく構成されることが好ましい。
【００２４】
熱交換部３１の内部には熱交換室３１１が形成されている。この熱交換室３１１には導入路３１５から水等の熱交換用流体が導入され、導入された熱交換用流体は導出路３１３から外部に導出される。これにより、熱交換室３１１内の熱交換用流体が上型３３と熱交換を行い、上型３３のプレス面３３１が冷却されるため、ガラスのプレス面３３１又は設置面５１への張り付きを抑制できる。また、熱交換用流体の温度、流通量等を適宜設定することで、プレス面３３１の温度を調節することができる。なお、熱交換用流体の温度、流通量等は、後述の温度検出部４０での検出値に基づいて、制御可能であることが好ましい。
【００２５】
〔下型〕
下型５０は略平坦な設置面５１を有する。この設置面５１はプレス面３３１と略平行に対向配置され、かかる設置面５１上には軟らかい溶融ガラスＭＧが設置される。設置面５１に設置された溶融ガラスＭＧは、後述するように、プレス部３０のプレス面３３１及び設置面５１によってプレスされることで、板状に成形されることになる。
【００２６】
図示はしていないが、下型５０は、設置面５１の温度を調節可能な温度調節手段を有することが好ましい。かかる温度調節手段の具体的構成は特に限定されず、例えば、加熱用のバーナや、下型５０の下方に設けられた誘導加熱用コイル等の加熱装置であってよい。また、温度調節手段は、後述の温度検出部４０での検出値に基づいて、その出力が制御可能であることが好ましい。
【００２７】
図１に戻って、設置面５１は周囲から窪んでおり、その深さ及び広さは、作製すべき板状ガラスの形状に応じて適宜設定されてよい。即ち、設置面５１の深さは板状ガラスの厚みに、設置面５１の広さは板状ガラスの大きさにそれぞれ関連する。
【００２８】
本実施形態における下型５０は、ターンテーブル等に支承されて移動可能である。供給管２１から溶融ガラスＭＧが下型５０の設置面５１に供給された後、プレス面３３１の下方に移動してきた設置面５１上の溶融ガラスＭＧが順次プレスされる。下型５０を移動させる機構の駆動源は、溶融ガラスＭＧをプレス位置（つまり、プレス面３３１の下方）へと迅速に移動できるよう、サーボモータであることが好ましいが、これに限られない。
【００２９】
なお、下型５０は、本実施形態ではターンテーブルに固定されて上下方向の動きが規制されているが、これに限られず、駆動手段によって上下動可能な状態でターンテーブル等に固定されてもよい。
【００３０】
溶融ガラスＭＧがプレスされると、設置面５１上に薄板状ガラス成形体ＧＣが形成されている。プレス位置、つまりプレス部３０の設置位置の直後には、温度検出部４０が設けられ、この温度検出部４０で、プレス終了直後の薄板状ガラス成形体ＧＣの温度を検出する。温度検出部４０は常設である必要はなく、プレス面３３１や設置面５１の温度等の製造条件を設定するときや、製造途中に薄板状ガラス成形体ＧＣの温度を確認するときにのみ設けてもよい。ここで使用する温度検出部４０は、接触式又は非接触式の測温計であってよいが、レーザ温度計、放射温度計等の非接触式の測温計であることが好ましい。これにより、薄板状ガラス成形体ＧＣに損傷を与えるおそれなく、温度を検出できる。
【００３１】
なお、図示はしないが、プレス開始時の溶融ガラスＭＧの温度を検出する温度検出部が更に設けられていることが好ましい。これにより、プレス開始時の溶融ガラスＭＧの粘度ｌｏｇηを算出できる。
【００３２】
このようにして作製された薄板状ガラス成形体ＧＣは、回収装置６０によって回収される。回収装置６０は、例えば負圧で薄板状ガラス成形体ＧＣを吸引してもよい。
【００３３】
＜薄板状ガラス成形体の製造方法＞
以上のガラス成形体製造装置１０を用いた薄板状ガラス成形体の製造方法を以下に説明する。
【００３４】
溶融槽からの溶融ガラスを供給管２１から流出し、この溶融ガラスの流れを一対の切断刃２３で挟んで切断する。これにより、下型５０の設置面５１に溶融ガラスＭＧを設置する。
【００３５】
続いて、導入路３１５から熱交換用流体を熱交換室３１１へと導入しながら、プレス面３３１を下方へと移動して、設置面５１との間で溶融ガラスＭＧを押圧する。これにより、設置面５１上の溶融ガラスＭＧがプレスされ、薄板状ガラス成形体ＧＣが製造されることになる。
【００３６】
本発明において、溶融ガラスＭＧのプレスは、プレス終了後０．８秒以内に薄板状ガラス成形体ＧＣの温度（温度検出部４０で検出する、単位℃）が、Ｔｇ−２０以上Ｔｇ未満になるように行う。薄板状ガラス成形体ＧＣの温度が上記温度範囲になるようにプレス面３３１や設置面５１等の温度を制御することで、プレス中の溶融ガラスＭＧは、固化するまで上型３３及び下型５０で固定されるため、平坦度に優れるガラス成形体ＧＣを製造できる。ここで、上型３３と下型５０によるプレス中に、溶融ガラスＭＧの温度はＴｇ未満にまで低下していると推測される。また、薄板状ガラス成形体ＧＣの温度が上記温度範囲になるように、プレス面３３１や設置面５１の温度を制御することで、溶融ガラスＭＧの温度の降下速度を、薄板状ガラス成形体ＧＣに割れが生じにくい速度にすることができる。このようにプレス終了後０．８秒以内における薄板状ガラス成形体ＧＣの温度に着目し、この温度が所定範囲になるようプレス面３３１、設置面５１等の温度条件を設定することで、平坦度向上及び割れ抑制が両立した製造条件を設定できる。
【００３７】
プレス終了後０．８秒以内における薄板状ガラス成形体ＧＣの温度（温度検出部４０で検出する、単位℃）が、Ｔｇ−２０以上Ｔｇ未満になる限りにおいて、プレスの個々の条件は特に限定されない。一般的には、供給管２１から流出した溶融ガラスが切断された時点からプレス終了後までの時間を短縮することが好ましく、そのためには下型５０の移動時間及び／又はプレス時間の短縮化が望まれる。
【００３８】
上記温度（℃）の下限は、優れた平坦度が得られ且つ割れの発生をより確実に抑制できる点で、Ｔｇ−１８以上であることがより好ましく、最も好ましくはＴｇ−１５以上である。他方、上記温度（℃）の上限は、優れた平坦度が得られる点、溶融ガラスＭＧに接触する設置面５１、プレス面３３１の劣化を抑制できる点、及び下型５０の移動速度の限界の観点から、Ｔｇ−５以下であることがより好ましく、最も好ましくはＴｇ−７以下である。なお、ここでいう「薄板状ガラス成形体の温度」とは、薄板状ガラス成形体の露出表面の温度を指す。
【００３９】
本発明に係る方法は、プレス面３３１の温度（℃）を、Ｔｇ−２２０以上Ｔｇ−５０以下に調節する工程を更に有することが好ましい。これにより、溶融ガラスＭＧのプレス面３３１への融着を抑制しつつ、急冷による割れの発生等を抑制できる。プレス面３３１の温度は、特に限定されないが、熱交換室３１１を流通する熱交換用流体の比熱、温度及び流通量、プレス時間（つまり溶融ガラスＭＧとの接触時間）、並びにプレス時の溶融ガラスＭＧの温度を適宜設定することで調節可能である。
【００４０】
プレス面３３１の温度（℃）の下限は、急冷による割れの発生等をより確実に抑制できる点で、Ｔｇ−２１５であることがより好ましく、最も好ましくはＴｇ−２１０である。プレス面３３１の温度（℃）の上限は、溶融ガラスＭＧのプレス面３３１への融着をより確実に抑制できる点で、Ｔｇ−４５であることがより好ましく、最も好ましくはＴｇ−４０である。
【００４１】
本発明に係る方法は、設置面５１の温度（℃）を、Ｔｇ−５０以上Ｔｇ＋５０以下に調節する工程を更に有することが好ましい。これにより、溶融ガラスＭＧの設置面５１への融着を抑制しつつ、急冷による平坦度の増加等を抑制できる。設置面５１の温度は、特に限定されないが、プレス時間（つまり溶融ガラスＭＧとの接触時間である。下型５０の個数を増減することで、１個の下型５０あたりのプレス時間を減増させることが可能である）、並びにプレス時の溶融ガラスＭＧの温度を適宜設定することで調節可能である。
【００４２】
設置面５１の温度（℃）の下限は、急冷による平坦度の増加等をより確実に抑制できる点で、Ｔｇ−２０であることがより好ましく、最も好ましくはＴｇ−１５である。設置面５１の温度（℃）の上限は、溶融ガラスＭＧの設置面５１への融着をより確実に抑制できる点で、Ｔｇ＋３０であることがより好ましく、最も好ましくはＴｇ＋１７である。
【００４３】
本発明では、プレス開始時における溶融ガラスＭＧの粘度ｌｏｇηを１以上４以下にすることが好ましい。これにより、溶融ガラスＭＧの設置面５１やプレス面３３１への融着を抑制しつつ、プレス時に所望の変形性が残されるため、溶融ガラスＭＧを短時間にプレスが可能になり、プレスの間に生じやすい平坦度の増加や割れの発生等をより抑制できる。
【００４４】
プレス開始時における溶融ガラスＭＧの粘度ｌｏｇηの下限は、溶融ガラスＭＧの設置面５１やプレス面３３１への融着をより抑制できる点で、２であることがより好ましく、最も好ましくは２．２である。また、プレス開始時における溶融ガラスＭＧの粘度ｌｏｇηの上限は、平坦度の増加や割れの発生等をより抑制できる点で、２．５であることがより好ましく、最も好ましくは２．４である。
【００４５】
本発明において、上型３３として、少なくともプレス面３３１が炭化ケイ素−炭素複合セラミックスからなるものを用いることが好ましい。これにより、高温の溶融ガラスＭＧに対する優れた耐久性が確保されるので、プレス面３３１の優れた平坦度が維持され、薄板状ガラス成形体を工業的に生産しつつ高品質化を達成しやすい。かかる特性は、供給管２１から流出する溶融ガラスの切断からプレス終了までの時間を短縮する必要がある（必然的にプレス面３３１に接する際の溶融ガラスＭＧの温度が高くなる）本発明では有用である。
【００４６】
炭化ケイ素−炭素複合セラミックスは、炭化ケイ素１００質量部に対し１５質量部以上５０質量部の炭素粒子を含有することが好ましい。これにより、薄板状ガラス成形体ＧＣの優れた離型性を確保しつつ、熱伝導性に劣るために溶融ガラスＭＧの急冷を抑制でき、薄板状ガラス成形体ＧＣの更なる高品質化を期待できる。
【００４７】
本発明では、溶融ガラスＭＧのプレス時間（プレス面３３１が溶融ガラス塊ＭＧまたは薄板状ガラス成形体ＧＣに接している時間）を２．０秒以下にすることが好ましい。これにより、プレスの間に生じやすい平坦度の増加や割れの発生等をより抑制できる。溶融ガラスＭＧのプレス時間の上限は、０．６秒であることがより好ましく、０．４秒であることが最も好ましい。なお、プレス時間の下限は、特に限定されず、可能な限り短いことが好ましい。
【００４８】
本発明では、薄板状ガラス成形体ＧＣの厚みを０．８ｍｍ以下にすることが好ましい。このように極めて薄いガラス成形体ＧＣを用いることで、ディスク状磁気記録媒体等の製造過程で生じる研磨屑の発生量を大幅に削減でき、環境負荷を軽減できる。薄板状ガラス成形体ＧＣの厚みの上限は、０．７ｍｍであることがより好ましく、最も好ましくは０．６ｍｍである。薄板状ガラス成形体ＧＣの厚みの下限は、特に限定されず、目的に応じて可能な限り小さいことが好ましい。
【００４９】
本発明では、ガラス成形体の平坦度を６μｍ以下にすることが好ましい。このように平坦度の低い薄板状ガラス成形体ＧＣを用いることで、高品質のディスク状磁気記録媒体等を容易に製造できる。ガラス成形体の平坦度の上限は５μｍであることがより好ましく、最も好ましくは４μｍである。薄板状ガラス成形体ＧＣの平坦度の下限は、特に限定されず、目的に応じて可能な限り小さいことが好ましい。
【００５０】
従来の製造方法において、かかる薄いガラス成形体を製造しようとすると、溶融ガラスＭＧが急冷されて、平坦度が高かったり、割れが生じたりしたガラス成形体が製造されやすいが、本発明の製造方法によれば、上記の厚みを達成しつつ高品質のガラス成形体を製造できる。
【００５１】
以上の製造方法によって製造される薄板状ガラス成形体は、極めて薄く且つ低い平坦度を有するため、多種多様の用途に利用できる。特に、薄板状ガラス成形体の表面に磁化膜を形成することで、ディスク状磁気記録媒体を製造することが好ましい。より好ましくは、磁化膜を形成した後に、アニーリングを行う。なお、磁化膜の形成やアニーリングの手順及び条件は、従来周知のものであってよい。また、薄板状ガラス成形体は、非晶質ガラスからなってもよいし、結晶化ガラスからなってもよい。
【実施例】
【００５２】
＜実施例＞
ＳｉＯ２−Ｌｉ２Ｏ系であり、Ｔｇが４８７℃であるガラスについて、ダイレクトプレス法でディスク状磁気記録媒体基板用の薄板状ガラス成形体を製造した。具体的に、プレス後の薄板状ガラス成形体は、厚みが０．７４ｍｍ、直径が６７．４ｍｍの円板であった。金型によるプレス開始時のガラス粘度ｌｏｇηは２．２〜２．３とし、上型のプレス面の温度は３５０℃、下型の設置面の温度は４６０℃とし、プレス時間は０．４秒とした。かかる条件でプレス成形を行い、プレス終了０．８秒後におけるガラス成形体の温度を接触式の温度計で測定したところ、４７０℃であったことから、上記の製造条件で薄板状ガラス成形体の製造を繰り返し行った。
【００５３】
作製された薄板状ガラス成形体のうち１００枚について、平坦度を測定したところ、すべて６μｍ以下であった。また、製造した１００００枚の薄板状ガラス成形体のいずれにも、割れは生じていなかった。
【００５４】
（比較例１）
上型のプレス面の温度を４４０℃、下型の設置面の温度を５４０℃とした点を除き、実施例１と同様の手順でプレス成形を行った。このとき、プレス終了０．８秒後のガラス成形体の温度はＴｇ＋３０℃であり、製造されたガラス成形体の平坦度は６μｍを超えていた。
【００５５】
（比較例２）
上型のプレス面の温度を２５０℃、下型の設置面の温度を３５０℃とした点を除き、実施例１と同様の手順でプレス成形を行った。このとき、プレス終了０．８秒後のガラス成形体の温度はＴｇ−１５０℃であり、作製されたすべての薄板状ガラス成形体に割れが生じていた。
【００５６】
本発明は前記実施形態に限定されるものではなく、本発明の目的を達成できる範囲での変形、改良等は本発明に含まれるものである。
【図面の簡単な説明】
【００５７】
【図１】本発明の一実施形態に係る薄板状ガラス成形体の製造方法の手順を示す図である。
【符号の説明】
【００５８】
１０  ガラス成形体製造装置
２０  ガラス供給装置
２１  供給管
２３  切断刃
３０  プレス部
３１  熱交換部
３１１  熱交換室
３１３  導出路
３１５  導入路
３３  上型
３３１  プレス面
４０  温度検出部
５０  下型
５１  設置面
ＭＧ  溶融ガラス
ＧＣ  薄板状ガラス成形体
【図１】
2010105874.tif 000003